Procédé d’obtention d’un vitrage bombé feuilleté, notamment pour pare-brise ou toit de véhicule automobile, comprenant les étapes successives suivantes : a. la fourniture d’une première feuille de verre (10), revêtue sur au moins une partie d’une de ses faces d’un empilement de couches minces (12), b. une étape de dépôt, sur une partie de la surface de l’empilement de couches minces (12), d’une couche d’émail (14), le dépôt étant réalisé par sérigraphie d’une composition d’émail comprenant de 1 à 15% en poids de particules d’oxyde de zinc ayant une distribution granulométrique en volume telle que le d90 est d’au plus 5 µm, c. une étape de bombage de la première feuille de verre (10), l’empilement de couches minces (12) situé sous la couche d’émail (14) étant totalement dissout par ladite couche d’émail (14) au moins à l’issue de cette étape, puis d. une étape de feuilletage de ladite première feuille de verre (10) avec une feuille de verre supplémentaire (20) au moyen d’un intercalaire de feuilletage (30), de sorte que la couche d’émail (14) soit tournée vers ledit intercalaire (30). Procédé selon la revendication 1, tel que l’empilement de couches minces (12) comprend au moins une couche fonctionnelle, notamment une couche fonctionnelle électro-conductrice. Procédé selon la revendication précédente, dans lequel la couche fonctionnelle électro-conductrice est choisie parmi les couches métalliques, notamment en argent ou en niobium, et les couches d’un oxyde transparent conducteur, notamment choisi parmi l’oxyde d’indium et d’étain, les oxydes d’étain dopés et les oxydes de zinc dopés. Procédé selon l’une des revendications précédentes, tel qu’après l’étape c, la couche d’émail (14) est opaque, de teinte noire, et forme une bande en périphérie de la première feuille de verre (10). Procédé selon l’une des revendications précédentes, tel que les particules d’oxyde de zinc ont une distribution granulométrique en volume telle que le d90 est d’au plus 1 µm. Procédé selon l’une des revendications précédentes, dans lequel la composition d’émail comprend en outre des particules réfractaires ayant un diamètre d’au moins 20 µm en une proportion volumique d’au moins 0,5%, mais pas de particules ayant un diamètre supérieur à 80 µm. Procédé selon la revendication précédente, dans lequel les particules réfractaires sont à base d’oxydes métalliques ou de métaux. Procédé selon l’une des revendications précédentes, dans lequel le dépôt de la couche d’émail (14) est réalisé par sérigraphie à l’aide d’un écran de sérigraphie ayant une ouverture de maille d’au moins 40 µm. Procédé selon l’une des revendications précédentes, tel que : - le procédé comprend entre l’étape b) et l’étape c) une étape b1) de pré-cuisson de la couche d’émail (14) durant laquelle l’empilement de couches minces (12) situé sous la couche d’émail (14) est au moins partiellement dissout par ladite couche d’émail (14), et - dans l’étape c) la première feuille de verre (10) et la feuille de verre supplémentaire (20) sont bombées ensemble, la couche d’émail (14) étant tournée vers ladite feuille de verre supplémentaire (20). Procédé selon l’une des revendications précédentes, dans lequel la feuille de verre supplémentaire (20) porte, sur la face opposée à la face tournée vers l’intercalaire de feuilletage (30), un empilement de couches minces supplémentaire (22), notamment un empilement à faible émissivité comprenant un oxyde transparent conducteur. Vitrage bombé feuilleté, notamment pour pare-brise ou toit de véhicule automobile, obtenu par le procédé de l’une des revendications précédentes, comprenant une première feuille de verre (10) revêtue sur au moins une partie d’une de ses faces d’un empilement de couches minces (12), ladite première feuille de verre (10) étant revêtue sur une partie de sa surface d’une couche d’émail (14) comprenant des particules d’oxyde de zinc ayant une distribution granulométrique en volume telle que le d90 est d’au plus 5 µm, ladite première feuille de verre (10) étant feuilletée avec une feuille de verre supplémentaire (20) au moyen d’un intercalaire de feuilletage (30), ladite couche d’émail (14) étant tournée vers ledit intercalaire de feuilletage (30).